ЖЕСТКИЙ ПЕНОПОЛИУРЕТАН

1. Жесткий пенополиуретан, содержащий продукт реакции:
А. смоляной композиции, содержащей новолачный полиол, который имеет общую химическую структуру;
,
где R представляет собой алкильную или алкиленовую группу, и указанный новолачный полиол имеет среднюю гидроксильную функциональность от 2 до 30, рассчитанную путем деления среднемассовой молекулярной массы указанного новолачного полиола на эквивалентную массу указанного новолачного полиола; и
Б. изоцианатной композиции, где указанный новолачный полиол присутствует в количестве от 3 до 9 мас.ч. на 100 мас.ч. указанной смоляной композиции, и где указанный жесткий пенополиуретан имеет толщину за один проход от 6 до 9 дюймов без видимой подвулканизации.
2. Жесткий пенополиуретан по п.1, где указанная смоляная композиция дополнительно содержит второй полиол, и указанный новолачный полиол присутствует в количестве, по меньшей мере, 20 мас.ч. на 100 мас.ч. указанного второго полиола.
3. Жесткий пенополиуретан по п.2, где указанный второй полиол уточняется как представляющий собой ароматический сложный полиэфирполиол, имеющий гидроксильное число от 200 до 350 мг КОН/г.
4. Жесткий пенополиуретан по п.1, где указанная смоляная композиция и указанная изоцианатная композиция вступают в реакцию при изоцианатном показателе от около 105 до около 140, или от около 140 до около 300.
5. Жесткий пенополиуретан по п.4, где указанная смоляная композиция дополнительно содержит вспенивающий агент на основе фторуглеводородов.
6. Жесткий пенополиуретан по п.5, где указанный вспенивающий агент на основе фторуглеводородов присутствует в количестве от 5 до 15 мас.ч. на 100 мас.ч. указанной смоляной композиции, и указанная смоляная композиция дополнительно содержит воду, присутствующую в количестве от 1 до 3 мас.ч. на 100 мас.ч. указанной смоляной композиции.
7. Жесткий пенополиуретан по любому из п.п.1 или 2-6, где указанная смоляная композиция дополнительно содержит вспенивающий агент на основе муравьиной кислоты.
8. Жесткий пенополиуретан по любому из п.1 или 2-6, имеющий время затухания менее чем 11 секунд, высоту пламени менее чем 25 см, и остаточную массу более чем 88 процентов, что определено с помощью ASTM 3014.
2
9. Жесткий пенополиуретан по любому из п.1 или 2-6, где R уточняется как представляющий собой -СН-, и где указанный новолачный полиол имеет среднюю гидроксильную функциональность от 3 до 5.
10. Жесткий пенополиуретан по п.9, где указанная смоляная композиция дополнительно содержит вспенивающий агент на основе муравьиной кислоты.
11. Жесткий пенополиуретан по любому из п.1 или 2-6, где указанный
новолачный полиол уточняется как представляющий собой
продукт реакции бисфенола А и формальдегида; или
продукт реакции фенола, крезола и формальдегида; или
продукт реакции п-трет-амилфенола и формальдегида; или
продукт реакции п-трет-бутилфенола, фенола и формальдегида; или
продукт реакции п-трет-бутилфенола, бисфенола А и формальдегида.
12. Жесткий пенополиуретан по п.11, где указанная смоляная композиция дополнительно содержит вспенивающий агент на основе муравьиной кислоты.
13. Смоляная композиция, содержащая:
А. новолачный полиол, который имеет общую химическую структуру;
,
где R представляет собой алкильную или алкиленовую группу, и указанный новолачный полиол имеет среднюю гидроксильную функциональность от 3 до 30, рассчитанную путем деления среднемассовой молекулярной массы указанного новолачного полиола на эквивалентную массу указанного новолачного полиола;
Б. ароматический сложный полиэфирполиол;
В. вспенивающий агент на основе фторуглеводородов и
Г. воду,
где указанный новолачный полиол присутствует в количестве от 3 до 9 мас.ч. на 100 мас.ч. указанной смоляной композиции, и где указанный новолачный полиол присутствует в количестве, по меньшей мере, 20 мас.ч. на 100 мас.ч. указанного ароматического сложного полиэфирполиола.
14. Способ формирования жесткого пенополиуретана на поверхности, в котором жесткий пенополиуретан содержит продукт реакции изоцианатной композиции и смоляной композиции, содержащей новолачный полиол, который имеет общую химическую структуру;
,
где R представляет собой алкильную или алкиленовую группу, и указанный новолачный полиол имеет среднюю гидроксильную функциональность от 2 до 30, рассчитанную путем деления среднемассовой молекулярной массы указанного новолачного полиола на эквивалентную массу указанного новолачного полиола, и где указанный новолачный полиол присутствует в количестве от 3 до 9 мас.ч. на 100 мас.ч. указанной смоляной композиции, причем указанный способ содержит стадии:
А. обеспечения смоляной композиции;
Б. обеспечения изоцианатной композиции;
В. объединения смоляной композиции и изоцианатной композиции, чтобы сформировать жесткий пенополиуретан на поверхности;
где стадия объединения уточняется как представляющая собой распыление смоляной композиции и изоцианатной композиции за один проход толщиной от около 4 до 6 дюймов или от около 6 до около 9 дюймов, так что жесткий пенополиуретан не имеет видимого подвулканизации.
15. Способ по п.14, в котором смоляную композицию и изоцианатную композицию объединяют при изоцианатном показателе от около 130 до около 140.
16. Способ по п.14 или 15, в котором смоляная композиция дополнительно содержит вспенивающий агент на основе муравьиной кислоты.